一种用于脱除废水中甲醇的渗透汽化透醇杂化膜的制备方法,其特征在于在惰性气氛或空气中,在0200温度条件下,在质量百分浓度为0110的聚乙烯醇水溶液中加入以摩尔计为聚乙烯醇012倍的硅烷偶联剂,在摩尔浓度为000101M的稀酸作用下进行溶胶凝胶反应148小时,然后加入以聚乙烯醇质量百分数计0130的交联剂,进行交联反应至得到溶液,将该溶液静置脱泡后涂膜得到膜片,将膜片在0200、相对湿度为5090的惰性气氛或空气中干燥,即得到可用于脱除废水中甲醇的渗透汽化透醇杂化膜;所述硅烷偶联剂为含有氨烃基、芳基、环氧基或巯基的硅氧烷或卤硅烷,或正硅酸乙酯、正硅酸丙酯或硅酸。
4、甲酯;所述稀酸为盐酸、硫酸、磷酸或醋酸;所用交联剂为甲醛、乙醛或苯乙醛。2一种用于脱除废水中甲醇的渗透汽化透醇杂化膜的制备方法,其特征在于在惰性气氛或空气中,在0200温度条件下,在质量百分浓度为0110的聚乙烯醇水溶液中加入以摩尔计为聚乙烯醇012倍的硅烷偶联剂,在摩尔浓度为000101M的稀酸作用下进行溶胶凝胶反应148小时,然后按摩尔比为硅烷偶联剂溶剂醇盐122000110加入SI、TI或ZR的醇盐的一种或其混合物,用溶剂溶解、搅拌均匀后,再加入以聚乙烯醇质量百分数计0130的交联剂进行交联反应至得到溶液,将该溶液静置脱泡后涂膜得到膜片,将膜片在0200温度下、相对湿度为5090的惰性气。
5、氛或空气中干燥,即得到可用于脱除废水中甲醇的渗透汽化透醇杂化膜;所述硅烷偶联剂为含有氨烃基、芳基、环氧基或巯基的硅氧烷或卤硅烷,或正硅酸乙酯、正硅酸丙酯或硅酸甲酯;所述溶剂选自N,N二甲基甲酰胺、N,N二甲基乙酰胺、四氢呋喃、丙酮、醋酸乙酯、甲醇、乙醇、异丙醇或正丁醇;所述稀酸选自盐酸、硫酸、磷酸或醋酸;所用交联剂为甲醛、乙醛或苯乙醛。3一种用于脱除废水中甲醇的渗透汽化透醇杂化膜的制备方法,其特征在于在质量百分浓度为0110的聚乙烯醇水溶液中,加入以聚乙烯醇质量百分数计0130的交联剂,在0200温度中交联反应124小时,然后再加入以摩尔计聚乙烯醇012倍的硅烷偶联剂,在摩尔浓度为000101。
6、M的稀酸作用下进行溶胶凝胶反应148小时,至得到溶液,将该溶液静置脱泡后涂膜得到膜片,将膜片在0200温度下、相对湿度为5090的惰性气氛或空气中干燥,即得到可用于脱除废水中甲醇的渗透汽化透醇杂化膜;所述硅烷偶联剂为含有氨烃基、芳基、环氧基或巯基的硅氧烷或卤硅烷,或正硅酸乙酯、正硅酸丙酯或硅酸甲酯;所述稀酸选自盐酸、硫酸、磷酸或醋酸;所用交联剂为甲醛、乙醛或苯乙醛。4一种用于脱除废水中甲醇的渗透汽化透醇杂化膜的制备方法,其特征在于在惰性气氛或空气中,在0200温度条件下,在质量百分浓度为0110的聚乙烯醇水溶液中加入以摩尔计为聚乙烯醇012倍的硅烷偶联剂,在摩尔浓度为000101M的稀权利要求。
7、书CN102029115ACN102029117A2/2页3酸作用下进行溶胶凝胶反应148小时,然后将所得到的产物在支撑基体上涂膜得到膜片,再将该膜片浸入以聚乙烯醇质量百分数计0130的交联剂中,在0200温度中交联反应124小时,取出膜片,然后在0200温度下、相对湿度为5090的惰性气氛或空气中将膜片干燥,即得到含有支撑基体的可用于脱除废水中甲醇的渗透汽化透醇杂化膜;所述硅烷偶联剂为含有氨烃基、芳基、环氧基或巯基的硅氧烷或卤硅烷,或正硅酸乙酯、正硅酸丙酯或硅酸甲酯;所述稀酸选自盐酸、硫酸、磷酸或醋酸;所用交联剂选用甲醛、乙醛或苯乙醛;所述支撑基体为AL2O3陶瓷、二氧化硅陶瓷、二氧化钛陶瓷。
8、、二氧化锆陶瓷、聚乙烯膜、聚四氟乙烯板、玻璃板,涤纶布、锦纶布、玻璃纤维布、尼龙布或无纺布。5如权利要求1、2、3或4所述用于脱除废水中甲醇的渗透汽化透醇杂化膜的制备方法,特征在于所述涂膜选用刮膜、喷洒涂膜、浸渍涂膜、流动涂膜或旋转涂膜。6如权利要求1、2、3或4所述用于脱除废水中甲醇的渗透汽化透醇杂化膜的制备方法,特征在于所述干燥选用对流干燥、传导干燥、红外线干燥、真空干燥、微波干燥、冷冻干燥,化学吸湿干燥或机械脱水干燥。权利要求书CN102029115ACN102029117A1/8页4用于脱除废水中甲醇的渗透汽化透醇杂化膜的制备方法技术领域0001本发明属于废水处理技术领域,特别涉及采用。
9、聚乙烯醇与硅烷偶联剂进行溶胶凝胶反应和交联反应制备用于脱除废水中甲醇的渗透汽化透醇杂化膜的方法。背景技术0002中国专利ZL2007100407643公开了一种亲水性有机无机复合渗透汽化分离膜及其制备方法和应用,以无机陶瓷膜为载体,通过在大孔陶瓷膜表面化学气相沉积、接枝聚合和开环反应的方法来制备有机无机复合渗透汽化分离膜;但该方法在陶瓷膜表面制备的是纯有机聚合物分离层,存在膜耐温性差的缺点、仅能用于95高浓度甲醇等醇类的脱水,是优先透水杂化膜,在含醇废水处理领域应用价值有限。0003中国专利2008100609813公开了一种用于分离醇水体系的渗透汽化膜的制备方法,以聚二甲基硅氧烷为原料来交联。
10、硅酸酯类化合物;该方法制备的渗透汽化膜能用于8甲醇等醇类水溶液的浓缩,是优先透醇杂化膜,但存在膜耐温性低、制备过程中需使用毒性较大的溶剂、原料品种单一、来源有限等缺点。发明内容0004本发明的目的是提出一种用于脱除废水中甲醇的渗透汽化透醇杂化膜的制备方法,以克服现有技术的上述缺陷,为废水中甲醇的分离和脱除提供一条新的途径。